(57)【要約】【課題】パターン形状を垂直形状に保つことができ、形成される着色層の膜厚バラツキを抑えることのできる固体撮像素子用カラーフィルタ用感光性組成物、それを用いた固体撮像素子用カラーフィルタ４及び固体撮像素子１を提供する。【解決手段】光重合性モノマー（Ａ）、樹脂バインダー（Ｂ）、重合開始剤（Ｃ）、着色剤（Ｄ）、体質顔料（Ｅ）、溶剤（Ｆ）を含有する固体撮像素子用カラーフィルタ４感光性組成物であって、前記固体撮像素子用カラーフィルタ４感光性着色組成物の全固形分中に含まれる体質顔料（Ｅ）の含有量が、１質量％以上３０質量％未満であること。【選択図】図１
2015125235.tif 000002
【特許請求の範囲】
【請求項１】
光重合性モノマー（Ａ）、樹脂バインダー（Ｂ）、重合開始剤（Ｃ）、着色剤（Ｄ）、体質顔料（Ｅ）、溶剤（Ｆ）を含有する固体撮像素子用カラーフィルタ感光性組成物であって、
全固形分中に含まれる体質顔料（Ｅ）の含有量が、１質量％以上３０質量％未満であることを特徴とする固体撮像素子用カラーフィルタ感光性組成物。
【請求項２】
前記重合開始剤（Ｃ）が、オキシムエステル系重合開始剤であることを特徴とする請求項１に記載の固体撮像素子用カラーフィルタ感光性組成物。
【請求項３】
請求項１または請求項２に記載の固体撮像素子用カラーフィルタ感光性組成物を用いたことを特徴とする固体撮像素子用カラーフィルタ。
【請求項４】
請求項３に記載の固体撮像素子用カラーフィルタを具備したことを特徴とする固体撮像素子。
【発明の詳細な説明】
【技術分野】
【０００１】
本発明は、ＣＭＯＳやＣＣＤ等に代表される光電変換素子上に形成される固体撮像素子用カラーフィルタに用いられる固体撮像素子用カラーフィルタ感光性組成物、固体撮像素子用カラーフィルタおよび固体撮像素子に関する。
【背景技術】
【０００２】
近年、撮像装置は画像の記録、通信、放送の内容の拡大に伴って広く用いられるようになっており、撮像装置として種々の形式のものが提案されているが、小型、軽量で多色高性能のものが安定して製造されるようになり、固体撮像素子を用いた撮像装置が、普及してきている。
【０００３】
固体撮像素子は、撮影対象物からの光学像を受け、入射した光を電気信号に変換する複数の光電変換素子を有する。光電変換素子の種類はＣＣＤ（電荷結合素子）タイプとＣＭＯＳ（相補型金属酸化物半導体）タイプとに大別される。また、光電変換素子の配列形態は、光電変換素子を1列に配置したリニアセンサー（ラインセンサー）と、光電変換素子を縦横に２次元的に配列させたエリアセンサー（面センサー）との２種類に大別される。
【０００４】
いずれのセンサにおいても光電変換素子の数（画素数）が多いほど撮影された画像は高精細になる。また、光電変換素子に入射する光の経路に、特定の波長の光を透過する各種のカラーフィルタを設けることで対象物の色情報を得ることを可能としたカラーセンサーも普及している。
【０００５】
カラーフィルタの色としては、赤色（Ｒ）、青色（Ｂ）、緑色（Ｇ）の３色の色層で構成された３原色系、あるいは、シアン色（Ｃ）、マゼンタ色（Ｍ）、イエロー色（Ｙ）の３色の色層で構成された補色系が一般的である。
【０００６】
固体撮像素子のカラーフィルタの形成方法はフォトリソグラフィープロセスによりパターンを形成する手法が一般的である（特許文献１）。
【０００７】
すなわち、所定の色の着色感光性樹脂を塗布した塗膜に、パターン露光、現像、必要により硬膜処理などを行い、所定の部位に着色感光性樹脂を残し、その残存物をもって色層とするという方法である。色の異なる色層を有するカラーフィルタを得る場合、色の異なる着色感光性樹脂を各々用い、樹脂塗膜の形成、樹脂塗膜へのパターン露光、現像、必要により硬膜処理などの工程を、必要な色の回数繰り返すことになる。
【０００８】
固体撮像素子に要求される性能の一つに、入射する光への感度を向上させることが挙げられる。また、撮影した画像の情報量を多くするためには受光部となる光電変換素子を微細化して高集積化する必要がある。しかし、光電変換素子を微細化した場合、各光電変換素子の面積が小さくなり、光を取り込む面積も小さくなるため、光電変換素子に取り込める光の量が少なくなる。
【０００９】
また、カラーフィルタを設けた固体撮像素子では、カラーフィルタを光が通過する際に所定の波長の光を分離して通過させるが、光が通過する際にカラーフィルタによる光の吸収が生じるため、光電変換素子に入射する光量が低下する。そのため、固体撮像素子として光への感度の低下が生じる。
【００１０】
このような、固体撮像素子の感度の低下を防止するための手段として、光電変換素子（受光部）に効率良く光を取り込むために、対象物から入射される光を集光して光電変換素子（受光部）に導くマイクロレンズを形成する技術が提案されている（特許文献２）。
【００１１】
マイクロレンズで光を集光して光電変換素子（受光部）に導くことで、受光部の見かけ上の開口率（面積）を大きくすることが可能になり、固体撮像素子の感度を向上させることが可能になる。
【００１２】
近年、６００万画素を超える高精細ＣＣＤ撮像素子への要求が大きくなり、これら高精細ＣＣＤにおいて付随する固体撮像素子用カラーフィルタの画素サイズが２μｍ×２μｍを下回るレベルのものも多くなっており、フォトリソグラフィープロセスにより形成されたカラーフィルタのパターン形状不良や残渣が固体撮像素子の特性に悪影響を及ぼすという問題が生じている。
【００１３】
このようなパターン形状不良は、２．５μｍ以下、あるいは１．５μｍ近傍の画素サイズでは、色むらとなって現れる。また、画素サイズが小さくなるとアスペクト比が大きくなる（幅に対して厚みが大きい）ので、本来除去されるべき部分（画素の有効外部分）を完全に除去することができず、残渣やパターン形状のテーパー化が発生する。残渣は、他の色の画素部に先に入色したレジストの残渣が残ることで、固体撮像素子の再現画像においては、ノイズが大きくなり、ざらつきが目立ち、画質を損なうことになる。
【００１４】
満足する分光特性を得ようとすると、固体撮像素子用カラーフィルタの膜厚が厚くならざるを得ず、固体撮像素子用カラーフィルタの膜厚が厚くなると、画素の微細化が進むに従って、パターンの角が丸まるなど解像度が低下する傾向となる。
【００１５】
さらに、固体撮像素子用カラーフィルタが厚い場合、製造工程による問題だけではなく、斜め方向から入射した光が隣接する他の色フィルターパターンを透過して光電変換素子に入光し、混色や感度低下という問題も発生する。この問題は固体撮像素子用カラーフィルタの画素サイズが小さくなるにつれて顕著になる。
【００１６】
以上のことから、近年では、固体撮像素子用カラーフィルタの高精細パターンに加えて、薄膜化も重要な問題である。
【００１７】
固体撮像素子用カラーフィルタの薄膜化においては、着色層に含まれる顔料濃度が上がるため、光硬化反応に必要な光が着色層の底部まで届かないので硬化が不充分となり、フォトリソグラフィーにおける現像工程で剥離し、画素欠陥を生ずるという問題とパターン形成時の露光照射量を多くしなければならないという課題がある。さらに、着色層に含まれるアルカリ現像性成分の減少で現像残渣の発生や、塗膜形成に必要な樹脂成分の減少で塗膜形成時の膜厚均一性などが悪くなることがある。
【００１８】
さらに、現像後に感光性成分が低下することで、現像時に光照射部においても、パターンが削られ、仕上がり膜厚の均一性が悪くなり、集光性を向上させるための固体撮像素子用カラーフィルタ上にマクロレンズを形成しているが、固体撮像素子用カラーフィルタの表面の平坦性が悪いと、所望のマイクロレンズ形状が得られないという問題を有している。
【００１９】
固体撮像素子用カラーフィルタとして、上記の課題を改善すべく、アルカリ現像性の改善提案があり、光重合性モノマーに酸性官能基及び／又は炭素数２以上のアルキレンオキシ鎖を有する多官能光重合性モノマーを用いる検討が実施されている。しかし、この光重合性モノマーを用いる場合、酸価を付与していることで形成した塗膜の現像にかかる時間
は短くなるもの露光感度が低いという課題がある。そのため、露光量を多く照射する必要があり、露光時間が長くなり、製造上の歩留まり低下が顕著になる（特許文献３、４）。
【００２０】
また、残渣改善のために、光重合性モノマーに酸価を付与していることからパターン形状が１．８μｍ近傍の画素サイズでは、パターンの角が丸まるなど解像度が低下するという課題や、光照射部（パターン形成部）の膜厚が現像により削られ、膜厚の均一性が悪くなる。さらに、塗膜形成時の膜厚が厚くなることで、パターン形成において、アスペクト比が高くなり、現像によりパターンのハガレなどが発生することになる。
【００２１】
固体撮像素子の解像度の向上から、画素寸法が小さくなり、薄膜化することで、カラーフィルタを形成する上での課題が、前記の通り顕在化している。重要な課題としては、画素寸法が小さくなることでのパターン形状のテーパー化と、形成される着色層の膜厚バラツキによる光電変換素子（受光部）に導く光の集光効率の低下や、ノイズの発生である。
【先行技術文献】
【特許文献】
【００２２】
【特許文献１】特開２００５−５４１９号公報
【特許文献２】特開２００４-２００３６０号公報
【特許文献３】特開平１０−６２９８６号公報
【特許文献４】特開２００９−２４４８０７号公報
【発明の概要】
【発明が解決しようとする課題】
【００２３】
本発明は、パターン形状を垂直形状に保つことができ、形成される着色層の膜厚バラツキを抑えることのできる固体撮像素子用カラーフィルタ用感光性組成物、それを用いた固体撮像素子用カラーフィルタ及び固体撮像素子を提供することにある
【課題を解決するための手段】
【００２４】
上記の課題を解決するための手段として、請求項１に記載の発明は、光重合性モノマー（Ａ）、樹脂バインダー（Ｂ）、重合開始剤（Ｃ）、着色剤（Ｄ）、体質顔料（Ｅ）、溶剤（Ｆ）を含有する固体撮像素子用カラーフィルタ感光性組成物であって、
全固形分中に含まれる体質顔料（Ｅ）の含有量が、１質量％以上３０質量％未満であることを特徴とする固体撮像素子用カラーフィルタ感光性組成物である。
【００２５】
また、請求項２に記載の発明は、前記重合開始剤（Ｃ）が、オキシムエステル系重合開始剤であることを特徴とする請求項１に記載の固体撮像素子用カラーフィルタ感光性組成物である。
【００２６】
また、請求項３に記載の発明は、請求項１または請求項２に記載の固体撮像素子用カラーフィルタ感光性組成物を用いたことを特徴とする固体撮像素子用カラーフィルタである。
【００２７】
また、請求項４に記載の発明は、請求項３に記載の固体撮像素子用カラーフィルタを具備したことを特徴とする固体撮像素子である。
【発明の効果】
【００２８】
本発明によれば、形成される着色層の膜厚均一性のよい固体撮像素子用カラーフィルタ用感光性組成物、それを用いた固体撮像素子用カラーフィルタ及び固体撮像素子を提供することができる
【図面の簡単な説明】
【００２９】
【図１】本発明の一態様に係る技術により製造可能な固体撮像装置の一例を概略的に示す断面図である。
【図２】図１の固体撮像装置１を構成する固体撮像素子用カラーフィルタ４を概略的に示す平面図である。
【発明を実施するための形態】
【００３０】
以下、本発明の固体撮像素子用カラーフィルタ感光性組成物、並びに、それを用いてなる固体撮像素子用カラーフィルタについて詳細に詳述する。
【００３１】
本発明の撮像素子の作製方法について、図面を参照しながら詳細に説明する。なお、全ての図面を通じて、同様又は類似した機能を発揮する構成要素には同一の参照符号を付し、重複する説明は省略する。
【００３２】
図１に示す固体撮像装置１は、例えば、ＣＣＤイメージセンサ及びＣＭＯＳイメージセンサなどの二次元イメージセンサである。この固体撮像装置１は、半導体チップ２と平坦化層３と固体撮像素子用カラーフィルタ４とマイクロレンズアレイ５とを含んでいる。
【００３３】
半導体チップ２は、平面視で二次元的に配列した複数の画素を含んでいる。各画素は、入射した光の量に応じた信号電荷を発生する光電変換素子２１を含んでいる。光電変換素子２１は、例えば、画素電極と対向電極とそれらの間に介在した半導体層とを含んだフォトダイオードである
半導体チップ２は、図示しない読出し回路をさらに含んでいる。読出し回路は、光電変換素子２１が発生した電荷を読み出す。光電変換素子２１は、例えば、ＣＣＤやＣＭＯＳデバイスなどで構成することができる。
【００３４】
平坦化層３は、半導体チップ２上に形成されている。平坦化層３は、カラーフィルタ４に平坦な下地を提供する。平坦化層３は、光透過性を有しており、典型的には無色透明である。また、典型的には、平坦化層３は、紫外線吸収特性を有している。平坦化層３は、例えば透明樹脂からなる。平坦化層３の厚さは、例えば０．８μｍ以下である。なお、半導体チップ２が表面平坦性に優れている場合や、固体撮像装置１の厚みを薄くしたい場合などには、平坦化層３は省略することができる
カラーフィルタ４は、平坦化層３上に設置されている。カラーフィルタ４は、緑色着色層と青色着色層と赤色着色層とを含んでいる。
【００３５】
この例では、緑色着色層は、平面視で市松模様状の配列パターンを形成している複数の緑色着色層からなる。青色着色層は、互いから離間すると共に正方格子状の配列パターンを形成している複数の青色着色層からなる。赤色着色層は、互いから離間すると共に正方格子状の配列パターンを形成している複数の赤色着色層からなる。
【００３６】
緑色着色層、青色着色層及び赤色着色層は、面内方向に隣り合っており、ここでは、正方配列を採用している。これらフィルタ緑色着色層、青色着色層及び赤色着色層は、それぞれ画素と向き合っている。
【００３７】
緑色着色層、青色着色層及び赤色着色層の平面視での縦横の寸法は、例えば約０．７μｍ乃至約１０μｍの範囲内にあり、典型的には約０．９μｍ乃至約２．５μｍの範囲内にある。なお、一般的な液晶表示装置における画素の寸法は、数１００μｍである。これらの比較から明らかなように、固体撮像装置用のカラーフィルタには、表示装置用のカラーフィルタと比較して、遥かに高い寸法及び形状精度が要求される。
【００３８】
カラーフィルタ４上には、マイクロレンズアレイ５が形成されている。マイクロレンズアレイ５は、例えば、画素の行若しくは列に対応して複数のシリンドリカルレンズを並べた構造を有しているか、又は、画素に対応して複数の半球レンズを並べた構造を有している。
【００３９】
この固体撮像装置１は、例えば、以下の方法により製造する。まず、半導体チップ２上に、平坦化層３を形成する。次に、平坦化層３上に、緑色着色層を形成する。即ち、緑色顔料を含んだ感光性組成物を平坦化層３上に塗布し、塗膜をパターン露光し、その後、塗膜を現像し、さらに例えば２２０℃程度の温度でベークを行う。パターン露光には、例えば紫外線を使用し、現像には例えばアルカリ現像液を使用する。これにより、パターン露光の際に未露光部とした部分が開口部となった緑色着色層を得る。なお、緑色着色層の平面視での形状は、図２に示すように市松模様とするのが一般的である。
【００４０】
次いで、平坦化層３上に、緑色着色層について説明したのと同様の方法により、青色着色層及び赤色着色層を形成する。青色着色層及び赤色着色層は、どちらを先に形成してもよい。
【００４１】
これにより、固体撮像素子用カラーフィルタ４を得る。その後、このようにして得られた固体撮像素子用カラーフィルタ４上に、マイクロレンズアレイ５を形成する。以上のようにして、図１に示す固体撮像装置１を完成する。
【００４２】
なお、人間の視感度は、青色光及び赤色光と比較して緑色光の方が高い。そのため、パターン形成された緑色着色層のパターン寸法及びパターン形状精度は、青色及び赤色着色層のパターン寸法及びパターン形状精度と比較して、再生画像の画質に及ぼす影響が大きい。したがって、ここでは、緑色着色層を第１番目に形成している。
【００４３】
緑色着色層を形成する上で、パターン形状精度については、パターン寸法が１．５μｍ程度になることで形状に丸みを帯びるようになってしまう。その丸みであるパターンのテーパー部から光が光電変換素子に入射するとノイズが多くなってしまう。
【００４４】
また、感光性組成物により着色層を形成する場合に、現像工程や、焼成工程を経て、パターンを形成する。その現像工程はアルカリ現像液を用い、不要部を現像するが、パターン形成部においても、表面が少なからずパターンが削られることになる。そのため、塗膜形成時の膜厚を厚く塗布することが必要となる。塗膜が厚くなることで、基板端分で膜厚が厚くなるという課題もある。
【００４５】
また、焼成工程においても、現像工程同様に、熱により、形成したパターンが収縮するということがある。現像工程の場合と同様に塗膜時に膜厚を厚くする必要がある。本発明は上記の課題を解決すべく、固体撮像素子用カラーフィルタ感光性組成物である。
【００４６】
以下に、本実施形態に係る、固体撮像素子に用いられる固体撮像素子用カラーフィルタ感光性着色組成物について説明する。
【００４７】
本実施形態に係る固体撮像素子用カラーフィルタ感光性着色組成物は、光重合性モノマー（Ａ）、樹脂バインダー（Ｂ）、重合開始剤（Ｃ）、着色剤（Ｄ）、体質顔料（Ｅ）、溶剤（Ｆ）を含有する。
【００４８】
本発明の固体撮像素子用カラーフィルタ感光性組成物に用いることのできる重合性多官能モノマーおよびオリゴマー（Ａ）としてはフェノキシテトラエチレングリコール（メタ）アクリレート、フェノキシヘキサエチレングリコール（メタ）アクリレート、ＥＯ変性
フタル酸（メタ）アクリレート、ＰＯ変性フタル酸（メタ）アクリレート、アクリル化シソシアヌレート、ビス（アクリロキシネオペンチルグリコール）アジペート、ポリエチレングリコール２００ジ（メタ）アクリレート、ポリエチレングリコール４００ジ（メタ）アクリレート、テトラエチレングリコールジ（メタ）アクリレート、ＥＯ変性トリメチロールプロパントリアクリレート、ＰＯ変性トリメチロールプロパントリ（メタ）アクリレート、トリプロピレングリコールジ（メタ）アクリレート、トリス（アクリロキシエチル）イソシアヌレート、カプロラクトン変性トリス（アクリロキシエチル）イソシアヌレート、ヒドキシピバリン酸ネオペンチルグリコールジ（メタ）アクリレート、ペンタエリスリトールトリ（メタ）アクリレート、ジシクロペンタニルジ（メタ）アクリレート、ＥＯ変性ビスフェノールＡジ（メタ）アクリレート、ジペンタエリスリトールヘキサ（メタ）アクリレート、ジペンタエリスリトールモノヒドロキシペンタ（メタ）アクリレート、アルキル変性ジペンタエリスリトールペンタ（メタ）アクリレート、カプロラクトン変性ジペンタエリスリトールヘキサ（メタ）アクリレート等が挙げられこれらは、単独でまたは２種類以上混合して用いることができる。
【００４９】
これらの市販品としては、日本化薬社製のＫＡＹＡＲＡＤ  Ｒ５２６、ＫＡＹＡＲＡＤＰＥＧ４００ＤＡ、ＫＡＹＡＲＡＤ  ＭＡＮＤ、ＫＡＹＡＲＡＤ  Ｒ−１６７、ＫＡＹＡＲＡＤ  ＨＸ−２２０、ＫＡＹＡＲＡＤ  Ｒ−５５１、ＫＡＹＡＲＡＤ  Ｒ７１２、ＫＡＹＡＲＡＤ  Ｒ−６０４、ＫＡＹＡＲＡＤ  Ｒ−６８４、ＫＡＹＡＲＡＤ  ＧＰＯ−３０３、ＫＡＹＡＲＡＤ  ＴＭＰＴＡ、ＫＡＹＡＲＡＤ  ＤＰＨＡ、ＫＡＹＡＲＡＤ  ＤＰＥＡ−１２、ＫＡＹＡＲＡＤ  ＤＰＨＡ−２Ｃ、ＫＡＹＡＲＡＤ  Ｄ−３１０、ＫＡＹＡＲＡＤ  Ｄ−３３０、ＫＡＹＡＲＡＤ  ＤＰＣＡ−２０、ＫＡＹＡＲＡＤ  ＤＰＣＡ−３０、ＫＡＹＡＲＡＤ  ＤＰＣＡ−６０、ＫＡＹＡＲＡＤ  ＤＰＣＡ−１２０、及び東亜合成社製Ｍ２１０、Ｍ２２０、Ｍ２２５、Ｍ３０５、Ｍ３０９、Ｍ３２５、Ｍ３５０、Ｍ４０２、大阪有機社製Ｖ＃３１０ＨＰ、Ｖ＃３３５ＨＰ、Ｖ＃７００、Ｖ＃２９５、Ｖ＃３３０、Ｖ＃３６０、Ｖ＃４００、Ｖ＃ＧＰＴ等を好適に使用することができる。
【００５０】
本発明の固体撮像素子用カラーフィルタ感光性組成物に用いることのできる樹脂バインダー（Ｂ）としては、熱可塑性樹脂、熱硬化性樹脂、および活性エネルギー線硬化性樹脂が含まれ、その前駆体には、活性エネルギー線照射により硬化して透明樹脂を生成するモノマーもしくはオリゴマーが含まれ、これらを単独で、または２種以上混合して用いることができる。
【００５１】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリエチレン（ＨＤＰＥ、ＬＤＰＥ）、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【００５２】
活性エネルギー線硬化性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化したものも用いられる。
【００５３】
モノマーおよびオリゴマーとしては、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステル及びメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等が挙げられ、これらを単独でまたは２種類以上混合して用いることができる。
【００５４】
本発明の固体撮像素子用カラーフィルタ感光性組成物に用いることのできる重合開始剤（Ｃ）としては、オキシムエステル化合物が用いられ、電子部品用途等の感光性組成物の光重合開始剤として知られている公知の化合物を使用することができる。例えば、特開昭５７−１１６０４７号公報、特開昭６１−２４５５８号公報、特開昭６２−２０１８５９号公報、特開昭６２−２８６９６１号公報、特開平７−２７８２１４号公報、特開２０００−８００６８号公報、特開２００１−２３３８４２号公報、特開２００４−５３４７９７号公報、特開２００２−５３８２４１号公報、特開２００４−３５９６３９号公報、特開２００５−９７１４１号公報、特開２００５−２２００９７号公報、ＷＯ２００５−０８０３３７Ａ１、特開２００２−５１９７３２号公報、特開２００１−２３５８５８号公報、特開２００５−２２７５２５号公報などの各公報に記載の化合物から選択して使用することができる。
【００５５】
オキシムエステル化合物としては、１−〔４−（フェニルチオ）フェニル〕−オクタン−１−オン−２−オンオキシム−Ｏ−アセテート、１−〔４−（２−メチルフェニルチオ）フェニル〕−オクタン−１−オン−２−オンオキシム−Ｏ−アセテート、１−〔４−（２，４，６−トリメチルフェニルチオ）フェニル〕−オクタン−１−オン−２−オンオキシム−Ｏ−アセテート、１−〔４−（２−エチルフェニルチオ）フェニル〕−オクタン−１−オン−２−オンオキシム−Ｏ−アセテート、１−〔４−（フェニルチオ）フェニル〕−オクタン−１−オン−２−オンオキシム−Ｏ−ベンゾエート、１−〔４−（２−メチルフェニルチオ）フェニル〕−オクタン−１−オン−２−オンオキシム−Ｏ−ベンゾエート、１−〔４−（２，４，６−トリメチルフェニルチオ）フェニル〕−オクタン−１−オン−２−オンオキシム−Ｏ−ベンゾエート、１−〔４−（２−エチルフェニルチオ）フェニル〕−オクタン−１−オン−２−オンオキシム−Ｏ−ベンゾエート１，２−オクタジオン−１−[４−（フェニルチオ)フェニル−、２−（Ｏ−ベンゾイルオキシム)] 、１−〔９−エチル−６−ベンゾイル−９．Ｈ．−カルバゾール−３−イル〕−オクタン−１−オンオキシム−Ｏ−アセテート、１−〔９−エチル−６−（２−メチルベンゾイル）−９．Ｈ．−カルバゾール−３−イル〕−エタン−１−オンオキシム−Ｏ−ベンゾエート、１−〔９−エチル−６−（２，４，６−トリメチルベンゾイル）−９．Ｈ．−カルバゾール−３−イル〕−エタン−１−オンオキシム−Ｏ−ベンゾエート、１−〔９−ｎ−ブチル−６−（２−エチルベンゾイル）−９．Ｈ．−カルバゾール−３−イル〕−エタン−１−オンオキシム−Ｏ−ベンゾエート、エタノン，１−[９−エチル−６−（２−メチルベンゾイル)−９Ｈ−カルバゾール−３−イル]−１−（Ｏ−アセチルオキシム）等が挙げられるが本発明は、これらに限定されるものではない。
【００５６】
また、これらの市販品としてはＡＤＥＫＡ社製アデカクルーズＮ−５０５０、アデカクルーズＮ−１９１９、ＢＡＳＦ社製ＯＸＥ−０１、ＯＸＥ−０２、東洋インキ社製ＴＲＧ−Ｎ５６２などが挙げられる。
【００５７】
また、オキシムエステル化合物と併用して、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン等のアセトフェノン系光重合開始剤、ベンゾイン、ベンゾインメチルエーテル、ベンゾインエチルエーテル、ベンゾインイソプロピルエーテル、ベンジルジメチルケタール等のベンゾイン系光重合開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４'−メチルジフェニルサルファイド等のベンゾフェノン系光重合開始剤、チオキサンソン、２−クロルチオキサンソン、２−メチルチオキサンソン、イソプロピルチオキサンソン、２，４−ジイソプロピルチオキサンソン等のチオキサンソン系光重合開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４'−メトキシスチリル）−６−トリアジン等のトリアジン系光重合開始剤、ボレート系光重合開始剤、カルバゾール系光重合開始剤、イミダゾール系光重合開始剤等も用いても良い。
【００５８】
増感剤として、α−アシロキシエステル、アシルフォスフィンオキサイド、メチルフェニルグリオキシレート、ベンジル、９，１０−フェナンスレンキノン、カンファーキノン、エチルアンスラキノン、４，４'−ジエチルイソフタロフェノン、３，３'，４，４'−テトラ（ｔ−ブチルパーオキシカルボニル）ベンゾフェノン、４，４'−ジエチルアミノベンゾフェノン等の化合物を併用することもできる。また、本発明の固体撮像素子用カラーフィルタ感光性組成物は、連鎖移動剤としての作用を有する多官能チオールを含有することができる。
【００５９】
多官能チオールは、チオール基を２個以上有する化合物であればよく、例えば、ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロビオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２，４，６−トリメルカプト−ｓ−トリアジン、２−（Ｎ，Ｎ−ジブチルアミノ）−４，６−ジメルカプト−ｓ−トリアジン等が挙げられる。これらの多官能チオールは、１種または２種以上を混合して用いることができる。
【００６０】
本発明の固体撮像素子用カラーフィルタ感光性組成物に用いることのできる着色剤（Ｄ
）としては、赤色着色層を形成する場合には、Ｃ．Ｉ．Ｐｉｇｍｅｎｔ  Ｒｅｄ７、９、１４、４１、４８：１、４８：２、４８：３、４８：４、８１：１、８１：２、８１：３、１２２、１２３、１４６、１４９、１６８、１７７、１７８、１７９、１８４、１８５、１８７、１９２、２００、２０２、２０８、２１０、２１６、２２０、２２３、２２４、２２６、２４０、２５４、２５５、２６４、２７２等の赤色顔料を用いることができる。感光性赤色組成物には、黄色顔料、オレンジ色顔料を併用することができる。
【００６１】
緑色着色層を形成する場合には、Ｃ．Ｉ．Ｐｉｇｍｅｎｔ  Ｇｒｅｅｎ７、１０、３６、３７、５８等の緑色顔料を用いることができる。感光性緑色組成物には黄色顔料を併用することができる。
【００６２】
青色着色層を形成する場合には、Ｃ．Ｉ．Ｐｉｇｍｅｎｔ  Ｂｌｕｅ１５、１５：１、１５：２、１５：３、１５：４、１５：６、１６、６４、８０等の青色顔料を用いることができる。感光性青色組成物には紫色顔料を併用することができる。
【００６３】
黄色着色層を形成する場合には、Ｃ．Ｉ．Ｐｉｇｍｅｎｔ  Ｙｅｌｌｏｗ１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４等の黄色顔料を用いることができる。
【００６４】
紫色着色層を形成する場合には、Ｃ．Ｉ．Ｐｉｇｍｅｎｔ  Ｖｉｏｌｅｔ１、１９、２３、２７、２９、３０、３２、３７、４０、４２、５０等の顔料を用いることができる。
【００６５】
マゼンタ色着色層を形成する場合には、Ｃ．Ｉ．Ｐｉｇｍｅｎｔ  Ｒｅｄ７、１４、４１、４８：１、４８：２、４８：３、４８：４、８１：１、８１：２、８１：３、１４６、１７７、１７８、１８４、１８５、１８７、２００、２０２、２０８、２１０、２４６、２５４、２５５、２６４、２７０、２７２等の顔料を用いることができる。感光性マゼンタ色組成物には黄色顔料を併用することができる。
【００６６】
シアン色着色層を形成する場合には、Ｃ．Ｉ．Ｐｉｇｍｅｎｔ  Ｂｌｕｅ１５：１、１５：２、１５：３、１５：４、１５：６、１６、８０等の顔料を用いることができる。
【００６７】
オレンジ色着色層を形成する場合には、Ｃ．Ｉ．Ｐｉｇｍｅｎｔ  Ｏｒａｎｇｅ３６、４３、５１、５５、５９、６１、７１、７３等の顔料を用いることができる。
【００６８】
本発明で使用される着色剤の色素を分散させる色素担体中に三本ロールミル、二本ロールミル、サンドミル、ニーダー、アトライター等の各種分散手段を用いて微細に分散して製造することができる。また、各色素を別々に色素担体中に微細に分散したものを混合して製造することもできる。色素を色素担体中に分散する際には、適宜、樹脂型顔料分散剤、界面活性剤、色素誘導体等の分散助剤を含有させることができる。分散助剤は、顔料の分散に優れ、分散後の顔料の再凝集を防止する効果が大きいので、分散助剤を用いて顔料を色素担体中に分散してなる着色組成物を用いた場合には、透明性に優れた固体撮像素子用カラーフィルタが得られる。
【００６９】
樹脂型顔料分散剤は、顔料に吸着する性質を有する顔料親和性部位と、色素担体と相溶性のある部位とを有し、顔料に吸着して顔料の色素担体への分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられ、これらは単独でまたは２種以上を混合して用いることができる。
【００７０】
界面活性剤としては、ラウリル硫酸ソーダ、ポリオキシエチレンアルキルエーテル硫酸塩、ドデシルベンゼンスルホン酸ソーダ、スチレン−アクリル酸共重合体のアルカリ塩、ステアリン酸ナトリウム、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどのアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物などのカオチン性界面活性剤；アルキルジメチルアミノ酢酸ベタインなどのアルキルベタイン、アルキルイミダゾリンなどの両性界面活性剤が挙げられ、これらは単独でまたは２種以上を混合して用いることができる。
【００７１】
本発明の固体撮像素子用カラーフィルタ感光性組成物に用いることのできる体質顔料（Ｅ）は、酸化ケイ素、硫酸バリウム、酸化チタン、酸化亜鉛、酸化アルミニウム、酸化マグネシウム、炭酸カルシウム、炭酸マグネシウムの群れから選ばれる少なくとも一種を用いることができる。また、固体撮像素子用組成物製造時に１．０μｍ以下のフィルタでろ過する点から、体質顔料の平均粒子径は５００ｎｍ以下であることが好ましい。
【００７２】
また、発明の固体撮像素子用カラーフィルタ感光性組成物に用いることのできる体質顔料（Ｅ）は、感光性着色組成物の全固形分に対して１〜３０質量％、好ましくは３〜１０質量％の透明体質顔料を含有する。感光性着色組成物の全固形分中に含まれる透明体質顔料量が１質量％未満では増粘効果が発揮されず、流動性の制御による垂直形状には至らない。３０質量％を超えると、現像性の悪化により残渣が発生したり、保存安定性の悪化が発生してしまう。
【００７３】
本発明の固体撮像素子用カラーフィルタ感光性組成物に用いることのできる溶剤（Ｆ）としてはシクロヘキサノン、エチルセロソルブアセテート、ブチルセロソルブアセテート、１−メトキシ−２−プロピルアセテート、ジエチレングリコールジメチルエーテル、プロピレングリコールモノメチルエーテルアセテート、エチルベンゼン、エチレングリコールジエチルエーテル、キシレン、エチルセロソルブ、メチル−ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤
等が挙げられ、モノマー組成、用いる重合開始剤の種類等に応じて、これらを単独でもしくは混合して用いることができる。
【００７４】
また、固体撮像素子用カラーフィルタ感光性組成物には、組成物の経時粘度を安定化させるために貯蔵安定剤を含有させることができる。貯蔵安定剤としては、例えばベンジルトリメチルクロライド、ジエチルヒドロキシアミンなどの４級アンモニウムクロライド、乳酸、シュウ酸などの有機酸およびそのメチルエーテル、ｔ−ブチルピロカテコール、テトラエチルホスフィン、テトラフェニルフォスフィンなどの有機ホスフィン、亜リン酸塩等が挙げられる。
【００７５】
固体撮像素子用カラーフィルタ感光性組成物は、遠心分離、焼結フィルタ、メンブレンフィルタ等の手段にて、５μｍ以上の粗大粒子、好ましくは１μｍ以上の粗大粒子さらに好ましくは、０．３μｍ以上の粗大粒子および混入した塵の除去を行うことが好ましい。
【００７６】
次に、本発明の固体撮像素子用カラーフィルタについて説明する。なお、本発明は、上記実施形態に限定されるものではない。上記実施形態は、例示であり、同様な作用効果を奏するものは、本発明の技術的範囲に包含される。
【００７７】
本発明の固体撮像素子用カラーフィルタは、少なくとも１つの赤色着色層、少なくとも１つの緑色着色層および少なくとも１つの青色着色層を具備し、本発明の固体撮像素子用カラーフィルタ感光性組成物を用いてそれぞれ形成することができる。
【００７８】
上述した固体撮像素子用カラーフィルタ感光性組成物を使用すると、パターン形状を垂直形状に保つことができ、その結果、形成される着色層の膜厚バラツキ少なくなり、平坦性に優れた固体撮像素子用カラーフィルタを形成することができる。固体撮像素子用カラーフィルタの平坦性が高い場合、平坦性が低い場合と比較して、画素の実効的な感度を向上させることが容易である。
【００７９】
以下、本発明について実施例により具体的に説明する。実施例、及び比較例の結果を表１にまとめを示す。なお、実施例、比較例においては、代表的な緑色固体撮像素子用カラーフィルタ感光性組成物について説明する。
【００８０】
＜アクリルワニスＡの合成＞
反応容器に
プロピレングリコールモノメチルエーテルアセテート                    ３７０質量部を入れ、容器に窒素ガスを注入しながら８０℃に加熱して、同温度で
メタクリル酸                                                      １２．３質量部メタクリル酸ベンジル                                              ４９．２質量部パラクミルフェノールエチレンオキサイド変性アクリレート            ２４．２質量部
アロニックスＭ−１１０（東亞合成社製）
２−ヒドロキシエチルメタクリレート                                １４．３質量部の混合物を１時間かけて滴下して重合反応を行った。
【００８１】
滴下終了後、さらに８０℃で３時間反応させた後、
アゾビスイソブチロニトリル                                          １．０質量部プロピレングリコールモノメチルエーテルアセテート                      ５０質量部の溶液を添加し、さらに８０℃で１時間反応を続けて、アクリル樹脂の溶液を得た。
【００８２】
得られたアクリル樹脂の重量平均分子量は、約３００００であった。室温まで冷却した後、樹脂溶液約２ｇをサンプリングして１８０℃、２０分で加熱乾燥し、不揮発分を測定
し、先に合成した樹脂溶液に不揮発分が２０質量％になるように、プロピレングリコールモノメチルエーテルアセテートを添加して、アクリルワニスＡ溶液を得た
【実施例１】
【００８３】
下記の要領で固体撮像素子用カラーフィルタ作製に用いる感光性組成物１を調製した。
【００８４】
＜緑色顔料分散体＞
下記組成の混合物を均一に攪拌混合した後、直径１ｍｍのガラスビースを用いて、サンドミルで５時間分散した後、５μｍのフィルタで濾過して緑色顔料分散体１を作製した。
緑色顔料：Ｃ．Ｉ．  Ｐｉｇｍｅｎｔ  Ｇｒｅｅｎ  ３６                ７．５質量部
リオノールグリーン  ６ＹＫ（東洋インキ製造社製）
黄色顔料：Ｃ．Ｉ．  Ｐｉｇｍｅｎｔ  Ｙｅｌｌｏｗ  １５０            ６．５質量部
ファンチョンファーストイエロー  Ｙ-５６８８（バイエル社製）
分散剤：                                                          １．１７質量部
Ｄｉｓｐｅｒｂｙｋ-１６３（ビックケミー社製）
アクリルワニス（固形分２０％）：                                ２４．１８質量部ＰＧＭＡＣ：                                                    ６０．６５質量部緑色顔料分散体の固形分は２０％である。
【００８５】
＜感光性組成物１＞
その後、下記組成の混合物を均一になるように攪拌混合した後、０．４５μｍのフィルタで濾過して、体質顔料の固形分中含有量が２４．１％の感光性組成物１を得た。
上記緑色顔料分散体１：                                            ６０．０質量部光重合性モノマー：                                                  ５．０質量部
Ｍ−４０２（東亜合成製）
アクリルワニス（固形分２０％）                                    １．４９質量部光重合開始剤：オキシムエステル系開始剤                              ０．２質量部
ＯＸＥ−０２（ＢＡＳＦ社製）
体質顔料：オルガノシリカゾル：ＰＭＡ−ＳＴ（ＳｉＯ２固形３０％）  １８．５質量部        日産化学社製
増感剤：ＥＡＢ−Ｆ（保土ヶ谷化学社製）                            ０．０１質量部溶剤：シクロヘキサノン                                            １４．８質量部である。
【実施例２】
【００８６】
下記の要領で固体撮像素子用カラーフィルタ作製に用いる感光性組成物２を調製した。
【００８７】
＜黄色顔料分散体＞
下記組成の混合物を均一に攪拌混合した後、直径１ｍｍのガラスビースを用いて、サンドミルで５時間分散した後、５μｍのフィルタで濾過して黄色顔料分散体２を作製した。
黄色顔料：Ｃ．Ｉ．Ｐｉｇｍｅｎｔ  Ｙｅｌｌｏｗ１５０              １４．０質量部
ファンチョンファーストイエロー  Ｙ-５６８８（バイエル社製）
分散剤：Ｄｉｓｐｅｒｂｙｋ‐１６３（ビックケミー社製）            １．１７質量部アクリルワニス（固形分２０％）：                                ２４．１８質量部溶剤：ＰＧＭＡＣ                                                ６０．６５質量部黄色顔料分散体の固形分は２０％である。
【００８８】
＜感光性組成物２＞
その後、下記組成の混合物を均一になるように攪拌混合した後、０．４５μｍのフィルタで濾過して、体質顔料の固形分中含有量が１３．５％の感光性組成物を得た。
上記黄色顔料分散体：                                              ２５．０質量部光重合性モノマー：Ｍ−４０２（東亜合成製）                          ５．０質量部アクリルワニス（固形分２０％）：                                ４４．９９質量部光重合開始剤：ＯＸＥ−０２オキシムエステル系開始剤（ＢＡＳＦ社製）  ０．２質量部体質顔料：ＰＭＡ−ＳＴ（オルガノシリカゾルＳｉＯ２固形３０％）    １０．０質量部        （日産化学社製）
増感剤：ＥＡＢ−Ｆ（保土ヶ谷化学社製）                            ０．０１質量部溶剤：シクロヘキサノン                                            １４．８質量部である。
【実施例３】
【００８９】
実施例２記載の感光性緑色組成物中の光重合開始剤にＡＤＥＫＡ社製「Ｎ−５０５０」を代わりに用いる以外は同様の処方に配合し、体質顔料の固形分中含有量が１３．５％の感光性組成物３を得た。
【実施例４】
【００９０】
実施例２記載の感光性緑色組成物中の光重合開始剤にＢＡＳＦ社製「Ｉｒｇ３７９」（α-アミノアルキルフェノン系の開始剤）を代わりに用いる以外は同様の処方に配合し、体質顔料の固形分中含有量が１３．５％の感光性組成物４を得た。
【００９１】
＜比較例１＞
＜感光性組成物５＞
その後、下記組成の混合物を均一になるように攪拌混合した後、０．４５μｍのフィルタで濾過して体質顔料の固形分中含有量が０．２％の感光性組成物５を得た。
上記緑色顔料分散体１：                                            ６０．０質量部光重合性モノマー：Ｍ−４０２（東亜合成社製）                        ５．０質量部アクリルワニス：（固形分２０％）                                  １９．８質量部光重合開始剤：ＯＸＥ−０２オキシムエステル系開始剤（ＢＡＳＦ社製）  ０．２質量部体質顔料：オルガノシリカゾル：ＰＭＡ−ＳＴ（ＳｉＯ２固形３０％）    ０．２質量部
（日産化学社製）
増感剤：ＥＡＢ−Ｆ（保土ヶ谷化学社製）                            ０．０１質量部溶剤：シクロヘキサノン                                            １４．８質量部である。
【００９２】
＜比較例２＞
＜感光性組成物６＞
その後、下記組成の混合物を均一になるように攪拌混合した後、０．４５μｍのフィルタで濾過して体質顔料の固形分中含有量が３１．０％の感光性組成物６を得た。
上記黄色顔料分散体：                                              ２５．０質量部光重合性モノマー：Ｍ−４０２（東亜合成社製）                      ５．５８質量部アクリルワニス：（固形分２０％）                                ２９．３９質量部光重合開始剤：ＯＸＥ−０２  オキシムエステル系（ＢＡＳＦ社製）    ０．２２質量部体質顔料：オルガノシリカゾルＰＭＡ−ＳＴ（ＳｉＯ２固形３０％）    ２５．０質量部
（日産化学社製）
増感剤：ＥＡＢ−Ｆ（保土ヶ谷化学社製）                            ０．０１質量部溶剤：シクロヘキサノン                                            １４．８質量部である。
【００９３】
＜比較例３＞
＜感光性組成物７＞
その後、下記組成の混合物を均一になるように攪拌混合した後、０．４５μｍのフィルタで濾過して、体質顔料の固形分中含有量が０．３％の感光性組成物７を得た。
上記黄色顔料分散体：                                              ２５．０質量部光重合性モノマー：Ｍ−４０２（東亜合成社製）                      ６．２３質量部アクリルワニス：（固形分２０％）                                ５３．５１質量部光重合開始剤：ＯＸＥ−０２  オキシムエステル系（ＢＡＳＦ社製）    ０．２５質量部
体質顔料：オルガノシリカゾルＰＭＡ−ＳＴ（ＳｉＯ２固形３０％）  ０．２０質量部
（日産化学社製）
増感剤：ＥＡＢ−Ｆ（保土ヶ谷化学社製）                            ０．０１質量部溶剤：シクロヘキサノン                                            １４．８質量部である。
【００９４】
上記、実施例１〜４および比較例１〜３で得られた感光性緑色組成物を用いて、シリコンウエハ上にパターン形成した後、形状、残膜率、露光感度、密着性の評価を行った。
【００９５】
＜パターン形成＞
６インチシリコンウエハ上に、平坦化膜用レジスト液ＨＬ−１８ｓ（新日鐵化学社製）をスピンコートで塗布し、プリベイクとして、１００℃のホットプレートで６分加熱処理した。さらに、２３０℃のオーブンにて１時間処理して、塗布膜を硬化させて０．５μｍの平坦化膜を形成した。
【００９６】
上記で得られた感光性組成物を平坦化膜付シリコンウエハ上に、スピンコーターで塗布し、プリベイクとして、１００℃のホットプレートで１分加熱処理した。プリベイク後の膜厚を測定した。
【００９７】
次に、ｉ線ステッパーＦＰＡ−５５１０ｉＺ（キャノン社製）を用い、１．１μｍ角の正方形ピクセルパターンのマスクを介し、焦点距離を−０．３μｍにて露光を行った。露光量を１０００Jから１０００Jずつ上げながら露光を行った。露光後の塗膜を有機アルカリ現像液ＯＤ２１０（ＡＤＥＫＡ社製）で1分現像し、パドル水洗1分し、スピン乾燥で、基板を乾燥させた。現像、水洗後、緑色パターンを得た。
【００９８】
得られた緑色パターンを２３０℃のホットプレートで４分熱処理を行い緑色パターンの形成を完了した。形成した緑色パターンの膜厚ＢをＡＦＭ（原子間力顕微鏡）東陽テクニカ社製（ｉ−ｎａｎｏ）で測定した。
【００９９】
＜形状評価＞
形成されたパターンの形状については、イメージセンサの枠から３２画素分の形状を測長ＳＥＭ（走査電子顕微鏡）ｅＣＤ２−ＸＰ（ＫＬＡ−Ｔｅｎｃｏｒ社製）で観察し評価した。
形成したパターン部の上底線幅と、下底線幅の差がテーパー長であり、
０．３μｍ未満の場合：○
０．３μｍ以上の場合：×
とした。
【０１００】
＜残膜率評価＞
塗布し、プリベイク後の膜厚をＡとし、露光、現像、２３０℃／４分の焼成後の膜厚をＢとした時の膜厚変化率（残膜率＝Ｂ／Ａ×１００）が
９０％以上            ：○
８０％以上、９０％未満：△
８０％未満            ：×
とした。
【０１０１】
＜露光感度＞
i線ステッパーＦＰＡ−５５１０ｉＺ（キャノン社製）を用い、１．１μｍ角の正方形ピクセルパターンのマスクを介し、焦点距離を−０．３μｍて露光を行い、露光量１，０００J〜１０，０００Ｊの範囲で１，０００Ｊ間隔で露光照射し、現像、２３０℃／４分の焼成後の下底線幅が１．１μｍになる露光量を適正感度として、適正感度が
４０００Ｊ未満の場合        ：○
４０００Ｊ〜６０００Ｊの場合：△
６０００Ｊ以上の場合        ：×
とした。
【０１０２】
＜密着性＞
積層パターンを形成する際のマスク寸法を０．８、１．０、１．２、１．４、１．６、１．８μｍ角の正方形ピクセルパターンのマスクを介し、焦点距離を−０．３μｍで露光を行い、形成されるパターンの解像性を評価した。
０．８μｍから１．４μｍ未満の解像性を得られるもの：○
１．４μｍ以上１．８μｍ以下の解像性を得られるもの：△
それ以外の解像性又は、剥がれについては            ：×
とした。
【０１０３】
＜残渣評価＞
露光後の塗膜を現像し、水洗、乾燥工程後の基板を乾燥させた。基板のパターンが形成されていない基板部を測長ＳＥＭ（走査電子顕微鏡）で観察し、基板上に
残渣がないもの：○
残渣があるもの：×
とした。
【０１０４】
評価結果を表１に示す。
【０１０５】
【表１】
2015125235.tif 000003
次に、上記実施例１の感光性緑色組成物１と、以下に記載の感光性青色組成物および感光性赤色組成物を用いて固体撮像素子用カラーフィルタを作製した。
【０１０６】
＜感光性青色組成物の調整＞
下記組成の混合物を均一に攪拌混合した後、直径１ｍｍのガラスビースを用いて、サンドミルで５時間分散した後、５μｍのフィルタで濾過して青色顔料分散体を得た。
・青色顔料：Ｃ．Ｉ．Ｐｉｇｍｅｎｔ  Ｂｌｕｅ１５：６                ３．６質量部
リオノールブルーＥＳ（東洋インキ製造社製）
分散剤：ソルスバーズ２００００（ゼネカ社製）                        ０．６質量部アクリルワニス：（固形分２０％）                                  ２２．１質量部である。
【０１０７】
その後、下記組成の混合物を均一になるように攪拌混合した後、０．４５μｍのフィルタで濾過して感光性青色組成物を調整した。
上記青色顔料分散体：                                              ３５．５質量部光重合性モノマー：Ｍ−４０２（東亜合成社製）                      １３．０質量部アクリル系透明樹脂：                                              １１．８質量部光重合開始剤：ＯＸＥ−０１オキシムエステル系（ＢＡＳＦ社製）        ２．６質量部
溶剤：シクロヘキサノン                                            ３７．１質量部である。
【０１０８】
＜感光性赤色組成物の調整＞
下記組成の混合物を均一に攪拌混合した後、直径１ｍｍのガラスビースを用いて、サンドミルで５時間分散した後、５μｍのフィルタで濾過して赤色顔料分散体を得た。
赤色顔料：Ｃ．Ｉ．Ｐｉｇｍｅｎｔ  Ｒｅｄ２５４                        １８質量部
イルガーフォーレッドＢ-ＣＦ（チバ・スペシャルティ・ケミカルズ社製）
赤色顔料：Ｃ．Ｉ．Ｐｉｇｍｅｎｔ  Ｒｅｄ１７７                          ２質量部
クロモフタールレッドＡ２Ｂ（チバ・スペシャルティ・ケミカルズ社製）
アクリルワニス：（固形分２０％）                                  ７０．５質量部である。
【０１０９】
その後、下記組成の混合物を均一になるように攪拌混合した後、０．４５μｍのフィルタで濾過して感光性赤色着色組成物を調整した。
上記赤色顔料分散体：                                              ４８．０質量部光重合性モノマー：Ｍ−４０２（東亜合成社製）                      １６．７質量部アクリル系透明樹脂：                                              １５．２質量部光重合開始剤：ＯＸＥ−０１オキシムエステル系（ＢＡＳＦ社製）        ３．０質量部溶剤：シクロヘキサノン：                                          １７．１質量部である。
【０１１０】
＜固体撮像素子用カラーフィルタの作製＞
６インチシリコンウエハ上に、平坦化膜用レジスト液  ＨＬ−１８ｓ（新日鐵化学社製）をスピンコートで塗布し、プリベイクとして、１００℃のホットプレートで６分加熱処理した。さらに、２３０℃のオーブンにて１時間処理して、塗布膜を硬化させて１．０μｍの平坦化膜を形成した。以上のようにして、平坦化膜付きシリコンウエハを得た。
【０１１１】
上記平坦化膜付シリコンウエハ上に、実施例１の感光性緑色組成物１をスピンコーターで塗布し、プリベイクとして、１００℃のホットプレートで１分加熱処理した。プリベイク後の膜厚を０．７μｍになるように調整した。
【０１１２】
次に、i線ステッパーＦＰＡ−５５１０ｉＺ（キャノン社製）を用い、１．１μｍ角の正方形ピクセルパターンのマスクを介し、焦点距離を−０．６μｍにて露光を行った。露光量５，０００J照射した。
【０１１３】
露光後の塗膜を有機アルカリ現像液ＯＤ２１０（ＡＤＥＫＡ社製）で1分現像し、パドル水洗1分し、スピン乾燥で、基板を乾燥させた。その後、２３０℃のホットプレートで1時間熱処理を行い緑色パターンを形成した。形成した緑色パターンの膜厚は０．７１μｍで露光量以外は同様の方法で、前記シリコンウエハ上に順次、感光性青色組成物及び感光性赤色組成物を用いて、青色パターン及び赤色パターンを形成して固体撮像素子用カラーフィルタを得た。
【０１１４】
なお、青色パターンの露光量１０，０００J、赤色パターン４，０００Jを照射した。形成した青色パターンの膜厚は、０．６８μｍ、赤色パターンの膜厚は０．７１μｍであった。
【０１１５】
次に、前記カラーフィルタ上に、平坦化膜用レジスト液ＨＬ−１８ｓ（新日鐵化学社製）を用い平坦化層を形成し、その上に、アクリル樹脂の塗布液を用いて透明樹脂層を形成した。次に、透明樹脂層の上にフェノール樹脂からなるレンズ母型材料を塗布して、フォトリソグラフィーブロセスを使用して、レンズ母型となる領域を残すようにパターニングした。残されたレンズ母型材料を熱処理して熱リフローし、半球状に変形させてレンズ母型を形成した。
【０１１６】
リフロー量を片側０．１μｍ程度の適正量にすることにより、単位レンズ母型間のギャップが０．２４μｍ程度のスムースな半球状を形成した。次に、ドライエッチング装置により、ＣＦ４、Ｃ４Ｆ８の混合ガスを用い、レンズ母型をマスクとして透明樹脂層に対してレンズ母型の形状の転写処理を行い、高さが１μｍ、単位レンズ間のギャッブが０．０３μｍのマイクロレンズを形成し、固体撮像素子用カラーフィルタを作製した。
【０１１７】
＜比較評価＞
重合開始剤として、オキシムエステル系重合開始剤を使用した、実施例１〜３と比較例１〜３を比較すると、体質顔料の含有量が、１質量％以上３０質量％未満のものは、比較品の固体撮像素子用カラーフィルタに比べて、残膜率、すなわち平坦性も優れて、形状において優れた結果を示した。なお、開始剤にオキシムエステル系を用いることで、実施例１〜３と、α-アミノアルキルフェノン系を用いた実施例４と比較して、残膜率、露光感度、密着性において、さらに優れた結果が得られた。この固体撮像素子用カラーフィルタを用いた撮像素子は、入射光の取り込み効率をこれまで以上に向上することができた。
【符号の説明】
【０１１８】
１・・・固体撮像素子
２・・・導体チップ
３・・・平坦化層
４・・・固体撮像素子用カラーフィルタ
５・・・マイクロレンズアレイ
２１・・・光電変換素子
【図１】
2015125235.tif 000004
【図２】
2015125235.tif 000005